(57)【特許請求の範囲】
【請求項１】
レドックスフロー電池のための活物質であって、該活物質が、以下の式：
（Ｄ）-（Ｌ）-（Ａ）-［（Ｌ）-（Ａ）］ｖ-Ｄｚ    （Ｆ１）又は、
（Ｄ）-（Ｌ）-（Ａ）-（Ｌ-Ｄ）ｘ              （Ｆ２）
を有し、
各ＤはＬに共有結合し、各ＬはＡに共有結合し、ｘは０〜５の数字であり、ｖは０〜５の数字であり、及びｚは０又は１であり、Ｄは電子供与化合物であり、Ｌはリンカーであり、及びＡは電子受容化合物であり、
各Ｄは、以下の構造（Ｄ１）：
【化１】
0006985763.tif 000075
を有し、
Ｘは、共有結合、硫黄原子（Ｓ）、ＳＯ２、又はＮ−Ｒ６であり、Ｒ１、Ｒ２、Ｒ３、Ｒ４、Ｒ６、Ｒ７、Ｒ８、Ｒ９及びＲ１０は、それぞれ独立して、水素原子、アルキル基、ニトリル基、ハロアルキル基、ペルハロアルキル基、アシル基、及びアシルオキシ基、アセチル基、ハロアセチル基、アルキルアリール基、アルコキシ基、アセトアミド基、アミド基、アリール基、アラルキル基、アルキルカルボキシル基、アリールカルボキシル基、アルキルスルホニル基、ベンゾイル基、カルバモイル基、カルボキシ基、シアノ基、ホルミル基、ハロ基、ハロアセトアミド基、ハロアシル基、ハロアルキルスルホニル基、ハロアリール基、アリールハロアルキル基、メチルスルホニルオキシル基、ニトロ基、アルキルエーテル基、ハロアルキルエーテル基、トリアルキルアンモニウムアルキル基、リン酸基、ホスホン酸基、又はアルキルホスホン酸基であり、
各Ｌは、２〜６の炭素原子を有するアルキル基、芳香族基、及び直接結合から選択され、及び、
各Ａは、以下の構造（Ａ１）又は（Ａ２）又は（Ａ３）又は（Ａ４）又は（Ａ５）：
【化２】
0006985763.tif 000076
又は
【化３】
0006985763.tif 000077
又は
【化４】
0006985763.tif 000078
又は
【化５】
0006985763.tif 000079
又は
【化６】
0006985763.tif 000080
を有し、
（Ａ１）、（Ａ２）、及び（Ａ３）のそれぞれについて、
Ｒ１２及びＲ１４は、それぞれフェニル基、水素原子、又は１〜６の炭素原子を有するアルキル基であり、Ｒ１３及びＲ１５は、それぞれ水素原子、又は１〜６の炭素原子を有するアルキル基であり、
Ｒ１１は、水素原子、アルキル基、アセチル基、アリール基、置換アリール基、又は以下の構造（Ｐ１）又は（Ｐ２）：
【化７】
0006985763.tif 000081
を有する基から選択され、
ｙは、０〜４の数字であり、Ｒ１６〜Ｒ１９は、それぞれフェニル基、水素原子、又は１〜６の炭素原子を有するアルキル基であり、Ｒ２１、Ｒ２２及びＲ２４は、それぞれ、フェニル基、水素原子、又は１〜６の炭素原子を有するアルキル基であり、Ｒ２０及びＲ２３は、それぞれ、水素原子又は１〜６の炭素原子を有するアルキル基であり、Ｌ２は、任意に第２のリンカーであり、
（Ａ２）において、ｓは０〜２の数字であり、ｔは１〜６の数字であり、Ｂは水素、１〜６の炭素原子を有するアルキル基、又はアリール若しくは置換アリール基である、
ことを特徴とする活物質。
【請求項２】
ＸはＳであり、Ｒ１及びＲ２は、それぞれｔ−ブチルであり、Ｒ３、Ｒ４、Ｒ７、Ｒ８、Ｒ９及びＲ１０は、それぞれ水素である、
ことを特徴とする請求項１に記載の活物質。
【請求項３】
ＸはＳＯ２であり、Ｒ１及びＲ２は、それぞれｔ−ブチルであり、Ｒ３、Ｒ４、Ｒ７、Ｒ８、Ｒ９及びＲ１０は、それぞれ水素である、
ことを特徴とする請求項１に記載の活物質。
【請求項４】
Ｘは共有結合であり、Ｒ１及びＲ２は、それぞれｔ−ブチルであり、Ｒ３、Ｒ４、Ｒ７、Ｒ８、Ｒ９及びＲ１０は、それぞれ水素である、
ことを特徴とする請求項１に記載の活物質。
【請求項５】
（Ｌ）は、−ＣＨ２−ＣＨ２−ＣＨ２−である、
ことを特徴とする請求項１に記載の活物質。
【請求項６】
（Ｌ）はフェニルである、
ことを特徴とする請求項１に記載の活物質。
【請求項７】
構造（Ａ２）は、
【化８】
0006985763.tif 000082
の構造（Ａ６）として更に定義され、
（Ａ６）において、Ｒ２５〜Ｒ３６は、１〜４の炭素原子を有するアルキル基、アルキルエーテル基、アルキルアンモニウムアルキル基、オリゴエーテル基、フェニル基、及び水素から選ばれる、
ことを特徴とする請求項６に記載の活物質。
【発明の詳細な説明】
【技術分野】
【０００１】
本開示は、電気エネルギーを蓄えるための装置に一般に関連し、より具体的にはレドックスフロー電池に関連する。より具体的には、レドックスフロー電池は特定の活物質を含む。
【背景技術】
【０００２】
レドックスフロー電池は、酸化化学種及び還元化学種から生成された電気エネルギーを蓄えるように設計されたエネルギー貯蔵装置である。レドックスフロー電池は、少なくとも２つの電極と、少なくとも２つの電気的活性物質を含む電気化学セルを一般に有する。電気的活性物質は、それぞれ、一般に電解液又は電解質スラリーの形態であり、電気的活性物質と、適切な溶媒と、任意にイオン伝導率を改善するための電解質塩とを含む。電解液は、ポンプ、重力、圧力又は他の適切な手段を使用して、電気化学セルを通って、各保存容器から移動することがある。
【０００３】
電気化学セルは、異なる電気的活性物質の混合を最小化するよう機能するイオン交換膜又はマイクロポーラス膜によって、アノードチャンバとカソードチャンバとに一般的に分離される。電気的活性物質の混合は、「クロスオーバー」又は「クロスコンタミネーション」と、しばしば呼ばれる。使用の間、電解質塩の陰イオン及び／又は陽イオンは、膜を横切って輸送され、電気的活性物質間の電気化学反応を促進し、エネルギーを生成する。
【０００４】
イオン交換膜又はマイクロポーラス膜のための材料は、大抵高価であり、一般に膜は定期的なメンテナンス又は交換が必要である。加えて、膜は一般に、やや非効率であり、異なる電気的活性物質の混合につながることがある。少なくともこれらの理由のため、電気的活性物質の交換が、長期にわたって必要となることがある。
【０００５】
現在、イオン交換膜又はマイクロポーラス膜を使用しない設計の特定のレドックスフロー電池がある。しかしながら、そのような設計は、層流技術に依拠しており、実社会での適用では非効率的で非実用的である。そのような設計は、非常に高価な材料、制御が困難な材料、及び環境の変化に敏感な材料も採用するため、そのようなレドックスフロー電池の設計の広範な展開が複雑化する。従って、改善の機会が残されている。
【発明の概要】
【課題を解決するための手段】
【０００６】
本開示は、カソード、アノード、電荷担体電解質、及び（ａ）酸化及び（ｂ）還元形態の活物質を含むレドックスフロー電池を提供する。活物質は、以下の式：
（Ｄ）-（Ｌ）-（Ａ）-［（Ｌ）-（Ａ）］ｖ-Ｄｚ    （Ｆ１）又は、
（Ｄ）-（Ｌ）-（Ａ）-（Ｌ-Ｄ）ｘ                （Ｆ２）
を有する。
【０００７】
これらの式において、各ＤはＬに共有結合し、各ＬはＡに共有結合し、ｘは０〜５の数であり、ｖは０〜５の数であり、及びｚは０又は１である。更に、Ｄは電子供与化合物であり、Ｌはリンカーであり、及びＡは電子受容化合物である。各Ｄは、以下の構造（Ｄ１）：
【化１】
0006985763.tif 000002
を有する。
ここでＸは共有結合、硫黄原子（Ｓ）、ＳＯ２、又はＮ−Ｒ６であり、Ｒ１、Ｒ２、Ｒ３、Ｒ４、Ｒ６、Ｒ７、Ｒ８、Ｒ９及びＲ１０は、それぞれ独立して水素原子、アルキル基、ニトリル基、ハロアルキル基、ペルハロアルキル基、アシル基、及びアシルオキシ基、アセチル基、ハロアセチル基、アルキルアリール基、アルコキシ基、アセトアミド基、アミド基、アリール基、アラルキル基、アルキルカルボキシル基、アリールカルボキシル基、アルキルスルホニル基、ベンゾイル基、カルバモイル基、カルボキシ基、シアノ基、ホルミル基、ハロ基、ハロアセトアミド基、ハロアシル基、ハロアルキルスルホニル基、ハロアリール基、アリールハロアルキル基、メチルスルホニルオキシル基、ニトロ基、アルキルエーテル基、ハロアルキルエーテル基、トリアルキルアンモニウムアルキル基、リン酸基、ホスホン酸基、又はアルキルホスホン酸基である。
更に、各Ｌは、炭素原子数２〜６のアルキル基、芳香族基、及び直接結合から選択される。更には、Ａは、それぞれ以下の構造（Ａ１）又は（Ａ２）又は（Ａ３）又は（Ａ４）又はＡ５）：
【化２】
0006985763.tif 000003
又は
【化３】
0006985763.tif 000004
又は
【化４】
0006985763.tif 000005
又は
【化５】
0006985763.tif 000006
又は
【化６】
0006985763.tif 000007
であり、
Ｒ１２及びＲ１４は、それぞれフェニル基、水素原子、又は炭素原子数１〜６のアルキル基であり、Ｒ１３及びＲ１５は、それぞれ水素原子、又は炭素原子数１〜６のアルキル基である。加えて、Ｒ１１は水素原子、アルキル基、アセチル基、アリール基、置換アリール基、又は以下の構造（Ｐ１）又は（Ｐ２）：
【化７】
0006985763.tif 000008
を有する基から選択される。
【０００８】
（Ｐ１）及び（Ｐ２）において、ｙは０〜４の数字であり、Ｒ１６〜Ｒ１９は、それぞれフェニル基、水素原子、又は炭素原子数１〜６のアルキル基であり、Ｒ２１、Ｒ２２及びＲ２４は、それぞれフェニル基、水素原子、又は炭素原子数１〜６のアルキル基であり、Ｒ２０及びＲ２３は、それぞれ水素原子又は炭素原子数１〜６のアルキル基であり、Ｌ２は任意に第２のリンカーである。更には、（Ａ２）において、ｓは０〜２の数字であり、ｔは１〜６の数字であり、及びＢは、それぞれ水素原子、炭素原子数１〜６のアルキル基、又はアリール若しくは置換アリール基である。
【０００９】
本開示は、カソード、アノード、電荷担体電解液、及び２つ以上のピリジン又は置換ピリジンユニットを含み、該ユニットの任意の２つが１〜３のフェニル又は置換フェニル基により分離される活物質を備えるレドックスフロー電池も提供する。ピリジン又は置換ピリジンユニットの１つ以上は、窒素原子を介して可逆的な電気化学的酸化を有する部分に結合している。
【００１０】
本開示は、レドックスフロー電池のための活物質も提供し、該活物質は以下の化学式：
（Ｄ）-（Ｌ）-（Ａ）-［（Ｌ）-（Ａ）］ｖ-Ｄｚ    （Ｆ１）又は、
（Ｄ）-（Ｌ）-（Ａ）-（Ｌ-Ｄ）ｘ                （Ｆ２）
を有する。
【００１１】
Ｄは、それぞれＬに共有結合し、Ｌは、それぞれＡに共有結合し、ｘは０〜５の数字であり、ｖは０〜５の数字であり、ｚは０又は１であり、Ｄは電子供与化合物であり、Ｌはリンカーであり、及びＡは電子受容化合物である。
【００１２】
Ｄは、それぞれ以下の構造（Ｄ１）：
【化８】
0006985763.tif 000009
を有する。
【００１３】
Ｘは共有結合、硫黄原子（Ｓ）、硫黄原子（Ｓ）、ＳＯ２、又はＮ−Ｒ６であり、Ｒ１、Ｒ２、Ｒ３、Ｒ４、Ｒ６、Ｒ７、Ｒ８、Ｒ９及びＲ１０は、それぞれ独立して水素原子、アルキル基、ニトリル基、ハロアルキル基、ペルハロアルキル基、アシル基、及びアシルオキシ基、アセチル基、ハロアセチル基、アルキルアリール基、アルコキシ基、アセトアミド基、アミド基、アリール基、アラルキル基、アルキルカルボキシル基、アリールカルボキシル基、アルキルスルホニル基、ベンゾイル基、カルバモイル基、カルボキシ基、シアノ基、ホルミル基、ハロ基、ハロアセトアミド基、ハロアシル基、ハロアルキルスルホニル基、ハロアリール基、アリールハロアルキル基、メチルスルホニルオキシル基、ニトロ基、アルキルエーテル基、ハロアルキルエーテル基、トリアルキルアンモニウムアルキル基、リン酸基、ホスホン酸基、又はアルキルホスホン酸基である。
【００１４】
Ｌは、それぞれ炭素原子数２〜６のアルキル基、芳香族基、及び直接結合から選択され、Ａは、それぞれ以下の構造（Ａ１）又は（Ａ２）又は（Ａ３）又は（Ａ４）又は（Ａ５）：
【化９】
0006985763.tif 000010
又は
【化１０】
0006985763.tif 000011
又は
【化１１】
0006985763.tif 000012
又は
【化１２】
0006985763.tif 000013
又は
【化１３】
0006985763.tif 000014
を有する。
【００１５】
（Ａ１）、（Ａ２）及び（Ａ３）のそれぞれについて、Ｒ１２及びＲ１４は、それぞれフェニル基、水素原子、又は炭素原子数１〜６のアルキル基であり、Ｒ１３及びＲ１５は、それぞれ水素原子、又は炭素原子数１〜６のアルキル基であり、Ｒ１１は、水素原子、アルキル基、アセチル基、アリール基、置換アリール基、又は、以下の構造（Ｐ１）又は（Ｐ２）：
【化１４】
0006985763.tif 000015
を有する基から選択される。
【００１６】
ここで、ｙは０〜４の数字であり、Ｒ１６〜Ｒ１９は、それぞれフェニル基、水素原子、又は炭素原子数２〜６のアルキル基であり、Ｒ２１、Ｒ２２及びＲ２４は、それぞれフェニル基、水素原子、又は炭素原子数１〜６のアルキル基であり、Ｒ２０及びＲ２３は、それぞれ水素原子、又は炭素原子数１〜６のアルキル基であり、Ｌ２は任意に第２のリンカーである。（Ａ２）において、ｓは０〜２の数字、ｔは１〜６の数字、Ｂは、それぞれ水素原子、炭素原子数１〜６のアルキル基、又はアリール若しくは置換アリール基である。
【図面の簡単な説明】
【００１７】
本開示の利点は、添付の図面に関連して考慮される場合に、以下の詳細な説明を参照して同じことがよりよく理解されるようになると、容易に認識されるだろう。図面は純粋に例示的なものであり、必ずしも縮尺通りに描かれていないことが理解されるべきである。
【００１８】
【図１】図は、本開示の１つの非限定的な実施形態に係るレドックスフロー電池の概要図である。
【発明を実施するための形態】
【００１９】
図を参照すると、図は、本開示の実施形態に係るレドックスフロー電池１０を説明する。レドックスフロー電池１０は、レドックス（酸化及び還元）反応を使用してエネルギーを生成し、該エネルギーを電池１０を通じて流れる電解液中に蓄えるエネルギー貯蔵装置として説明されてもよい。電池１０の放電中、電池１０の負極（又はアノード）側で酸化反応の間に電子が放出される。電子は外部回路を通じて移動し、有用な働きをし、その後、電池１０の正極（又はカソード）側で還元反応の間に受容される。充電中は、電流及び化学反応の向きは逆になる。レドックスフロー電池１０により生成されるエネルギーは、グリッド貯蔵用途にしばしば使用される。しかしながら、レドックスフロー電池１０が任意の適切な用途のニーズに適合するように拡大縮小できることが理解されるべきである。
【００２０】
次に図を参照すると、レドックスフロー電池１０は、正極（カソード）側１４と、負極（アノード）側１６とを含む電気化学セル１２を有する。正極側１４は、電荷担体電解質と、電気的活性物質の酸化形態（本明細書では活物質と呼ぶ）とを含有する第１の容器１８を有し、負極側１６は、電荷担体電解質と電気的活性物質の還元形態とを含有する第２の容器２０を有する。正極側１４はカソード２２を更に含み、負極側はアノード２４を更に含む。各容器における正味の電荷はゼロである。正に帯電した種は、負に帯電した種によってバランスがとられ、逆も同様である。
【００２１】
レドックスフロー電池１０の充電及び放電の間、正極側１４の電荷担体電解質は、第１のポンプ２６によって、第１の容器１８からカソード２２を通って循環する。負極側１６の電荷担体電解質は、第２のポンプ２８によって、第２の容器２０からアノード２４を通って循環する。カソード２２及びアノード２４は、外部電気抵抗３０を有する集電装置を介して電気的に接続されてもよい。電解質がカソード２２及びアノード２４を通過すると、電気的活性物質が反応し（レドックス反応を介して）、エネルギーを生成する。
【００２２】
カソード２２は、一般的な状況下では、通常の動作下で達成できる最高の電位を有する１つ又は１対の電極又は電極のアレイとすることができる。アノード２４は、一般的な状況下では、通常の動作下で達成できる最低の電位を有する１つ又は１対の電極である又は電極のアレイとすることができる。カソード２２及びアノード２４は、特に限定されず、当技術分野で知られている任意のものとすることができる。非限定的な例では、カソード２２及びアノード２５の１つ以上は、炭素ベースの電極、金属ベースの電極、及びそれらの組み合わせである。炭素ベースの電極の非限定的な例は、多孔質炭素（例えば、カーボンフェルト、及びグラファイトフェルト）、カーボンナノチューブ、カーボンナノワイヤ、グラフェン等、及び／又はそれらの組み合わせで作られた又は形成された電極を含む。金属ベースの電極の非限定的な例は、金、鋼、ニッケル、白金被覆金、白金被覆カーボン等、及び／又はそれらの組み合わせで作られた又は形成された電極を含む。別の非限定的な例において、カソード２２及び／又はアノード２４は多孔質である。カソード２２及び／又はアノード２４は、カーボンブラック、フレークグラファイト等のような添加剤を更に含んでもよい。カソード２２及びアノード２４は、それぞれ、箔、プレート、ロッド、スクリーン、ペースト、又は、導電性集電体若しくは他の適切な支持体の上に電極材料のコーティングを形成することによって作られる複合体を含む任意の便利な形態であってもよい。
【００２３】
電荷担体電解質は、電荷担体媒体とイオンとを一般に含む。電荷担体媒体は特に限定されず、カソード２２とアノード２４との間でエネルギーを適切に輸送する任意の媒体から選択することができる。非限定的な例において、電荷担体媒体は、１つ以上の液体及び／又はゲルであり得る。加えて、電荷担体媒体は、広い温度範囲にわたって、例えば約−３０℃〜約７０℃で、凍ることなく又は沸騰することなく使用することができ、カソード２２及びアノード２４が作動する範囲内の電気化学窓において一般的に安定である。電荷担体媒体の非限定的な例は、これに限るものではないが、エチレンカーボネート、プロピレンカーボネート、ジメチルカーボネート、ジエチルカーボネート、エチルメチルカーボネート、ブチレンカーボネート、ビニレンカーボネート、フルオロエチレンカーボネート、フルオロプロピレンカーボネート、γ−ブチロラクトン、メチルジフルオロアセテート、エチルジフルオロアセテート、ジメトキシエタン、ジグリム（ビス（２−メトキシエチル）エーテル）、及び／又はそれらの組み合わせを含む。様々な実施形態において、電荷担体媒体は、エチレンカーボネート、プロピレンカーボネート、ジメチルカーボネート、ジエチルカーボネート、エチルメチルカーボネート、及び／又はそれらの組み合わせを含む。
【００２４】
電荷担体媒体は、電荷担体電解質の全重量に基づき、それぞれ、４０重量％〜９９重量％、６０重量％〜９９重量％、６５重量％〜９５重量％、又は７０重量％〜９０重量％の量で一般に存在する。上述したこれらの数値内にある全ての数値及び数値の範囲は、様々な非限定的な実施形態において、明示的に企図される。
【００２５】
ここで活物質を参照すると、活物質は、一般に、正極１４側及び負極１６側の両方で電荷担体電解質に取り込まれる、又は電荷担体電解質によって運ばれる。完全に充電されたレドックスフロー電池１０において、（ａ）活物質の酸化形態と、（ｂ）活物質の還元形態とが存在する。以下に示すように、非酸化形態又は非還元形態の活物質は極めて少ないか全くない。完全に放電された（死んだ）レドックスフロー電池１０において、（ａ）活物質の酸化形態はほとんど存在せず、（ｂ）活物質の還元形態は極めて少ないか全くない。代わりに、活物質の全て又は大部分は、以下に示すように非酸化形態又は非還元形態で存在するだろう。
【００２６】
活物質は、任意の量で存在することができる。様々な実施形態において、活物質は、電荷担体電解質の全重量に基づき、１〜５０、５〜４５、１０〜４０、１５〜３５、２０〜３０、２５〜３０、１、２、３、４、５、６、７、８、９、又は１０重量％の量で存在する。上記の数値を含む及び上記の数値の間の全ての数値は、様々な非限定的な実施形態において、明示的に企図される。
【００２７】
（活物質）
ここで、活物質の（ａ）酸化形態、及び（ｂ）還元形態を参照すると、活物質は、以下の式：
（Ｄ）-（Ｌ）-（Ａ）-［（Ｌ）-（Ａ）］ｖ-Ｄｚ    （Ｆ１）又は、
（Ｄ）-（Ｌ）-（Ａ）-（Ｌ-Ｄ）ｘ                （Ｆ２）
を有し、
Ｄは、それぞれＬに共有結合し、Ｌは、それぞれＡに共有結合し、ｘは０〜６の数であり、ｖは０〜５の数であり、及びｚは０又は１である。この式において、Ｄは電子供与化合物であり、Ｌはリンカーであり、及びＡは電子受容化合物である。この式において、ｘは０、１、２、３、４、又は５であり得る。更に、ｖは、０、１、２、３、４、又は５であり得る。
【００２８】
簡素化する及び基本的なＤ−Ｌ−Ａ構造を参照する目的のため、正極側１４では、カソード２２上で一般的に起きる半反応が、化学反応式１：
Ｄ＋-Ｌ-Ａ ＋ｅ− → Ｄ-Ｌ-Ａ    （反応式１）
に示される。
負極側では、アノード２４上で一般的に起きる半反応が、化学反応式２：
Ｄ−Ｌ-Ａ ＋ｅ−  → Ｄ-Ｌ-Ａ    （反応式２）
に示される。
【００２９】
上記の反応式１及び反応式２で示される半反応の生成物が同じであるため、使用済みの活性種のクロスコンタミネーションは、一般的に起きない。従って、レドックスフロー電池１０では、カソード２２とアノード２４とを分離するイオン交換膜又は非選択的多孔質セパレータが必要とされない。しかしながら、そのような膜又は非選択的多孔質セパレータを、カソード２２とアノード２４との直接の電気的短絡の機会を防ぐため若しくは最小化するために、又はフェイルセーフ機構として任意に使用することができる。様々な実施形態において、従来のレドックスフロー電池とは異なり、レドックスフロー電池１０は、カソード２２とアノード２４とを分離する膜（選択膜、イオン選択膜、又は上記の任意の膜）がない。この設計では、正極側１４及び負極側１６における電解質は、それぞれカソード２２及びアノード２４を通じて導入されることができ、外部回路を使用して電子の移動が起きる。レドックスフロー電池１０は、カソード２２とアノード２４とを分離する膜がない状態で、確実に動作する。膜がない場合、活物質の電子供与基と電子受容基との間の化学結合を設けることによって、正極側１４及び負極側１６での電解質のクロスコンタミネーションを最小化する、又は防ぐ。
【００３０】
活物質自体を再び参照すると、１つの実施形態において、（Ｆ１）又は（Ｆ２）のいずれかについて、化学式はＤ-Ｌ-Ａであり、ｖ及びｚは、それぞれ０である。
【００３１】
別の実施形態において、（Ｆ１）について、化学式はＤ-Ｌ-Ａ-Ｌ-Ａ-Ｄであり、ｖは１であり、ｚは１である。
【００３２】
別の実施形態において、（Ｆ１）について、化学式はＤ-Ｌ-Ａ-Ｌ-Ａ-Ｌ-Ａ-Ｄであり、ｖは２であり、ｚは１である。
【００３３】
別の実施形態において、（Ｆ１）について、化学式はＤ-Ｌ-Ａ-Ｌ-Ａ-Ｌ-Ａ-Ｌ-Ａ-Ｄであり、ｖは３であり、ｚは１である。
【００３４】
別の実施形態において、（Ｆ１）について、化学式はＤ-Ｌ-Ａ-Ｌ-Ａ-Ｌ-Ａ-Ｌ-Ａ-Ｌ-Ａ-Ｄであり、ｖは４であり、ｚは１である。
【００３５】
別の実施形態において、（Ｆ１）について、化学式はＤ-Ｌ-Ａ-Ｌ-Ａ-Ｌ-Ａ-Ｌ-Ａ-Ｌ-Ａ-Ｌ-Ａ-Ｄであり、ｖは５であり、ｚは１である。
【００３６】
代替的な実施形態において、（Ｆ２）について、化学式はＤ-Ｌ-Ａ-２Ｌ-Ｄ２である。
【００３７】
代替的な実施形態において、（Ｆ２）について、化学式はＤ-Ｌ-Ａ-３Ｌ-Ｄ３である。
【００３８】
代替的な実施形態において、（Ｆ２）について、化学式はＤ-Ｌ-Ａ-４Ｌ-Ｄ４である。
【００３９】
代替的な実施形態において、（Ｆ２）について、化学式はＤ-Ｌ-Ａ-５Ｌ-Ｄ５である。
【００４０】
前述のＤ、Ｌ、Ａ、ｖ、ｘ及びｚの全ての組み合わせは、様々な非限定的な実施形態において明確に企図される。本明細書の任意の実施形態における１つ以上の（Ｄ）電子供与化合物は、以下に説明する任意の（Ｄ）電子供与化合物であり得る。同様に、本明細書の任意の実施形態における１つ以上の（Ｌ）リンカーは、以下に説明する任意の（Ｌ）リンカーであり得る。更に、本明細書の任意の実施形態における１つ以上の（Ａ）電子受容化合物は、以下に説明する任意の（Ａ）電子受容化合物であり得る。換言すると、１つの活物質中に２つ以上の異なる（Ｄ）、（Ｌ）、及び／又は（Ａ）が存在し得る。
【００４１】
（電子供与化合物（Ｄ））
様々な実施形態において、１つ以上の（Ｄ）電子供与化合物は、以下の構造：
【化１５】
0006985763.tif 000016
を有する。
【００４２】
この構造では、Ｘは共有結合、硫黄原子（Ｓ）、ＳＯ２、又はＮ−Ｒ６であり、Ｒ１、Ｒ２、Ｒ３、Ｒ４、Ｒ６、Ｒ７、Ｒ８、Ｒ９及びＲ１０は、それぞれ独立して水素原子、アルキル基、ニトリル基、ハロアルキル基、ペルハロアルキル基、アシル基、及びアシルオキシ基、アセチル基、ハロアセチル基、アルキルアリール基、アルコキシ基、アセトアミド基、アミド基、アリール基、アラルキル基、アルキルカルボキシル基、アリールカルボキシル基、アルキルスルホニル基、ベンゾイル基、カルバモイル基、カルボキシ基、シアノ基、ホルミル基、ハロ基、ハロアセトアミド基、ハロアシル基、ハロアルキルスルホニル基、ハロアリール基、アリールハロアルキル基、メチルスルホニルオキシル基、ニトロ基、アルキルエーテル基、ハロアルキルエーテル基、トリアルキルアンモニウムアルキル基、リン酸基、ホスホン酸基、又はアルキルホスホン酸基である。更には、本明細書の任意の構造についてのＲ１、Ｒ２、Ｒ３、Ｒ４、Ｒ６、Ｒ７、Ｒ８、Ｒ９及びＲ１０のいずれか１つは、以下により詳細に説明され得る。言い換えると、Ｒ１、Ｒ２、Ｒ３、Ｒ４、Ｒ６、Ｒ７、Ｒ８、Ｒ９及びＲ１０が、それぞれ独立して以下に全てのセクションで説明されるように独立して選択されるという様々な非限定的な実施形態が、明確に企図される。様々な実施形態において、Ｒ１及びＲ２は、それぞれ独立して、アルキル基、ハロアルキル基（ペルハロアルキルを含む）、又はアルキルエーテル基であり、Ｒ３及びＲ４のうち少なくとも１つは、アルキル基、ハロアルキル基（ペルハロアルキルを含む）、アルキルエーテル基、アシル基、又はハロアシル基である。特定の理論に縛られることを意図しないが、これらの位置での置換は、立体効果により酸化電位を増加させると考えられている。他の実施形態において、Ｒ１、Ｒ２、Ｒ３、Ｒ４は、それぞれアルキル基、アルキルエーテル基、アセチル基、及びＣＦ３基から選択される。代替的な電子供与化合物は、置換カルバゾール、置換５，１０−ジヒドロフェナジン、及びそれらの組み合わせを含む。様々な実施形態において、Ｒ３及びＲ４は、どの構造が利用されたとしても、それぞれ水素原子である（例えば、Ｒ３＝Ｒ４＝Ｈ）。
【００４３】
他の実施形態において、１つ以上の（Ｄ）電子供与化合物は、以下の構造：
【化１６】
0006985763.tif 000017
を有する。
【００４４】
様々な実施形態において、Ｒ１、Ｒ２、Ｒ３及びＲ４は、それぞれ独立して、アルキル基、ハロアルキル基（例えば、モノ−、ジ−、又はトリ−ハロ）、ペルハロアルキル基、アシル基、アシルオキシ基、アセチル基、ハロアセチル基、アルカリール基、アルコキシ基、アセトアミド基、アミド基、アリール基、アラルキル基、アルキルカルボキシル基、アリールカルボキシル基、アルキルスルホニル基、ベンゾイル基、カルバモイル基、カルボキシ基、シアノ基、ホルミル基、ハロ基、ハロアセトアミド基、ハロアシル基、ハロアルキルスルホニル基、ハロアリール基、メチルスルホニルオキシル基、ニトロ基、アルキルエーテル基、トリアルキルアンモニウムアルキル基、リン酸基、ホスホン酸基、又はアルキルホスホン酸基である。あるいは、Ｒ３及びＲ４の１つは、水素原子である。１つの実施形態において、Ｒ３及びＲ４の１つは水素原子であり、これに対してＲ３及びＲ４の他方は水素原子ではない。
【００４５】
１つの実施形態において、Ｒ１及びＲ２は、それぞれ独立して、アルキル基、ハロアルキル基（例えば、モノ−、ジ−、又はトリ−ハロ）、ペルハロアルキル基、アシル基、アシルオキシ基、アセチル基、ハロアセチル基、アルカリール基、アルコキシ基、アセトアミド基、アミド基、アリール基、アラルキル基、アルキルカルボキシル基、アリールカルボキシル基、アルキルスルホニル基、ベンゾイル基、カルバモイル基、カルボキシ基、シアノ基、ホルミル基、ハロ基、ハロアセトアミド基、ハロアシル基、ハロアルキルスルホニル基、ハロアリール基、メチルスルホニルオキシル基、ニトロ基、アルキルエーテル基、トリアルキルアンモニウムアルキル基、リン酸基、ホスホン酸基、又はアルキルホスホン酸基である。関連する実施形態において、Ｒ３及びＲ４は、それぞれ独立して、１〜６又は１〜１２の炭素原子を有するアルキル基、又は１〜１２の炭素原子を有するハロアルキル基（例えば、モノ−、ジ−、又はトリ−ハロ）である。あるいは、Ｒ３及びＲ４の１つは、水素原子である。１つの実施形態において、Ｒ３及びＲ４の一方は水素原子であり、これに対してＲ３及びＲ４の他方は水素原子ではない。
【００４６】
更なる実施形態において、Ｒ１及びＲ２は、それぞれ独立して、１、２、３、４、５、又は６の炭素原子又は１〜１２の炭素原子を有するアルキル基、トリフルオロメチル基、ハロ基、シアノ基、１〜１２の炭素原子を有するアルキルエーテル基、１〜１２の炭素原子を有するアルキルエーテル基、又は１〜１２の炭素原子を有するトリアルキルアンモニウムアルキル基である。他の実施形態において、Ｒ３及びＲ４は、それぞれ独立して、１、２、３、４、５、又は６の炭素原子又は１〜１２の炭素原子を有するアルキル基、１〜６又は１〜１２の炭素原子を有するハロアルキル基（例えば、モノ−、ジ−、又はトリ−ハロ）、１〜６又は１〜１２の炭素原子を有するペルハロアルキル基、アシル基、ハロアシル基、又はペルハロアシル基である。適切なアルキル基の非限定的な例は、当業者に理解されるように、メチル、エチル、プロピル、イソプロピル、ブチル、イソブチル、sec-ブチル、tert-ブチル、ネオペンチル、ｎ−ペンチル、ヘキシル、オクチル等である。あるいは、上述したこれらの数値内にある全ての数値及び数値の範囲は、様々な非限定的な実施形態において、明示的に企図される。
【００４７】
更に他の実施形態において、Ｒ３及びＲ４は、それぞれ立体的に嵩高い。「立体的に嵩高い」という用語は、当業者には理解されている。例えば、Ｒ３及びＲ４は、それぞれイソプロピル、ブチル、イソブチル、sec-ブチル、又はtert-ブチル基のようなＣ２−Ｃ４アルキル基であり得る。これらのタイプの基は、化合物の安定性を犠牲にすることなく（又は、化合物の安定性への影響を少なくとも最小限にして）、電位をより正の値にシフトすることができる。あるいは、Ｒ３及びＲ４は、それぞれ、Ｃ２−Ｃ５アルキル基であることができ、上述したこれらの基とネオペンチル基とを含むことができる。更に他の実施形態において、Ｒ３及びＲ４は、それぞれメチル及び／又はＣＦ３基であり得る。いくつかの実施形態において、フェノチアジン、５，１０−ジヒドロフェナジン、及びカルバゾールに対して、計算により、メチル基、ハロアルキル基（例えば、モノ−、ジ−、又はトリ−ハロ）、及びペルハロアルキル基が、酸化電位の正へのシフトを誘導するために、十分に立体的に嵩高いことが示される。
【００４８】
様々な実施形態において、Ｒ１及びＲ２は、それぞれ独立して、アルキル基、ハロアルキル基（ペルハロアルキルを含む）、又はアルキルエーテル基であり、Ｒ３及びＲ４の少なくとも１つは、アルキル基、ハロアルキル基（ペルハロアルキルを含む）、アルキルエーテル基、アシル基、又はハロアシル基である。他の実施形態において、Ｒ１、Ｒ２、Ｒ３及びＲ４は、それぞれ、アルキル基、アルキルエーテル基、アセチル基、及びＣＦ３基から選ばれる。特定の論理で縛ることを意図しないが、これらの位置での置換は、立体効果により酸化電位を驚くほど増加させると考えられる。
【００４９】
他の実施形態において、１つ以上の（Ｄ）電子供与化合物は、以下の構造：
【化１７】
0006985763.tif 000018
又は
【化１８】
0006985763.tif 000019
又は
【化１９】
0006985763.tif 000020
の１つを有する。
【００５０】
特定の理論に縛られるものではないが、５，１０−ジヒドロフェナジンは最も低いベースライン酸化電位を有し、フェノチアジンは中間レベルの酸化電位を有し、カルバゾールはフェノチアジンよりもわずかに高いベースライン酸化電位を有し、フェノチアジン−５，５−二酸化物は最も高いベースライン酸化電位を有する。様々な実施形態において、カルバゾールの１，８の位置でのオルト置換の立体効果は、比較的控えめである可能性がある。加えて、５，１０−ジヒドロフェナジンの１，４，６，９の位置でのオルト置換の立体効果は、より大きい可能性がある。
【００５１】
これらの構造において、Ｒ１、Ｒ２、Ｒ３、Ｒ４、Ｒ６、Ｒ７及びＲ８は、それぞれ独立して、アルキル基、ハロアルキル基（例えば、モノ−、ジ−、又はトリ−ハロ）、ペルハロアルキル基、アシル基、アシルオキシ基、アセチル基、ハロアセチル基、アルカリール基、アルコキシ基、アセトアミド基、アミド基、アリール基、アラルキル基、アルキルカルボキシル基、アリールカルボキシル基、アルキルスルホニル基、ベンゾイル基、カルバモイル基、カルボキシ基、シアノ基、ホルミル基、ハロ基、ハロアセトアミド基、ハロアシル基、ハロアルキルスルホニル基、ハロアリール基、メチルスルホニルオキシル基、ニトロ基、アルキルエーテル基、トリアルキルアンモニウムアルキル基、リン酸基、ホスホン酸基、又はアルキルホスホン酸基である。１つの実施形態において、Ｒ３及びＲ４の一方、及び／又はＲ７及びＲ８の一方は、水素原子であり、それに対し、Ｒ３及びＲ４の他方、及び／又はＲ７及びＲ８の他方は、水素原子ではない。Ｒ９及びＲ１０は、それぞれ独立して、上述したＲ１、Ｒ２、Ｒ３、Ｒ４、Ｒ６、Ｒ７及び／又はＲ８の任意の１つと同じ又は異なってもよい。他の実施形態において、Ｒ１、Ｒ２、Ｒ９及びＲ１０のいずれか又は全ては、Ｈであることができる。あるいは、Ｒ３及びＲ４の一方は水素原子である。１つの実施形態において、Ｒ３及びＲ４の一方は水素原子であり、それに対し、Ｒ３及びＲ４の他方は水素原子ではない。別の実施形態において、Ｒ３及びＲ４及びＲ７及びＲ８は、それぞれ水素である。
【００５２】
他の実施形態において、Ｒ１及びＲ２は、それぞれ独立して、アルキル基、ハロアルキル基（例えば、モノ−、ジ−、又はトリ−ハロ）、ペルハロアルキル基、アシル基、アシルオキシ基、アセチル基、ハロアセチル基、アルカリール基、アルコキシ基、アセトアミド基、アミド基、アリール基、アラルキル基、アルキルカルボキシル基、アリールカルボキシル基、アルキルスルホニル基、ベンゾイル基、カルバモイル基、カルボキシ基、シアノ基、ホルミル基、ハロ基、ハロアセトアミド基、ハロアシル基、ハロアルキルスルホニル基、ハロアリール基、メチルスルホニルオキシル基、ニトロ基、アルキルエーテル基、トリアルキルアンモニウムアルキル基、リン酸基、ホスホン酸基、又はアルキルホスホン酸基である。関連する実施形態において、Ｒ３及びＲ４は、それぞれ独立して、１〜１２の炭素原子を有するアルキル基、又は１〜１２の炭素原子を有するハロアルキル基（例えば、モノ−、ジ−、又はトリ−ハロ）である。あるいは、Ｒ３及びＲ４の一方は水素原子である。１つの実施形態において、Ｒ３及びＲ４の一方は水素原子であり、それに対して、Ｒ３及びＲ４の他方は水素原子ではない。他の実施形態において、Ｒ６は、独立して、１、２、３、４、５、又は６の炭素原子又は１〜１２の炭素原子を有するアルキル基、１〜６又は１〜１２の炭素原子を有するハロアルキル基（例えば、モノ−、ジ−、又はトリ−ハロ）、１〜６又は１〜１２の炭素原子を有するペルハロアルキル基、１〜１２の炭素原子を有するアルキルエーテル基、又はトリアルキルアンモニウムアルキル基である。更に他の実施形態において、Ｒ７及びＲ８のそれぞれは、それぞれＲ３及びＲ４と同じ又は異なる。あるいは、Ｒ７及びＲ８のそれぞれは、Ｒ３及び／又はＲ４に関連して上述した任意の基であり得る。あるいは、上述したこれらの数値内にある全ての数値及び数値の範囲は、様々な非限定的な実施形態において、明示的に企図される。
【００５３】
更なる実施形態において、Ｒ１及びＲ２は、それぞれ独立して、１、２、３、４、５又は６の炭素原子又は１〜１２の炭素原子を有するアルキル基、トリフルオロメチル基、ハロ基、シアノ基、１〜１２の炭素原子を有するアルキルエーテル基、又は１〜１２の炭素原子を有するトリアルキルアンモニウムアルキル基である。他の実施形態においてＲ３及びＲ４は、それぞれ独立して、１、２、３、４、５又は６の炭素原子又は１〜１２の炭素原子を有するアルキル基、１〜６の炭素原子又は１〜１２の炭素原子を有するハロアルキル基（例えば、モノ−、ジ−、又はトリ−ハロ）、１〜６又は１〜１２の炭素原子を有するペルハロアルキル基、アシル基、又はハロアシル基である。あるいは、上記のこれらの値に入る全ての数値及び数値の範囲は、様々な非限定的な実施形態において、明示的に企図される。
【００５４】
更に他の実施形態において、Ｒ３及びＲ４は、それぞれ立体的に嵩高い。「立体的に嵩高い」の用語は、当業者には理解されている。例えば、Ｒ３及びＲ４は、それぞれ、イソプロピル、ブチル、イソブチル、sec-ブチル、又はtert-ブチル基のようなＣ２−Ｃ４アルキル基であり得る。これらのタイプの基は、化合物の安定性を犠牲にすることなく（又は化合物の安定性への影響を少なくとも最小限にして）、電位をより正の値にシフトさせることができる。あるいは、Ｒ３及びＲ４は、それぞれ、Ｃ２−Ｃ５アルキル基であることができ、上述したこれらの基とネオペンチル基とを含み得る。更に他の実施形態において、Ｒ３及びＲ４は、それぞれ、メチル及び／又はＣＦ３基であり得る。あるいは、Ｒ３及びＲ４の一方は水素原子である。１つの実施形態において、Ｒ３及びＲ４の一方は水素原子であり、それに対し、Ｒ３及びＲ４の他方は水素原子ではない。いくつかの実施形態において、フェノチアジン、５，１０−ジヒドロフェナジン、及びカルバゾールに対して、計算により、メチル基、ハロアルキル基（例えば、モノ、ジ、又はトリハロ）及びペルハロアルキル基は、酸化電位の正へのシフトを誘導するために、十分に立体的に嵩高いことが示される。
【００５５】
様々な実施形態において、Ｒ１及びＲ２は、それぞれ独立して、アルキル基、ハロアルキル基（ペルハロアルキルを含む）、又はアルキルエーテル基であり、Ｒ３及びＲ４の少なくとも１つは、アルキル基、ハロアルキル基（ペルハロアルキルを含む）、アルキルエーテル基、アシル基、又はハロアシル基である。他の実施形態において、Ｒ１、Ｒ２、Ｒ２、Ｒ３及びＲ４は、それぞれ、アルキル基、アルキルエーテル基、及びＣＦ３基から選択される。特定の理論に縛られることを意図するものではないが、これらの位置での置換は、立体効果により酸化電位を驚くほど増加させると考えられる。
【００５６】
他の実施形態において、１つ以上の（Ｄ）電子供与化合物は、以下の構造：
【化２０】
0006985763.tif 000021
を有する。
【００５７】
これらの実施形態において、Ｘは共有結合であり、それにより直下に示すように中心環は５員環である。様々な実施形態において、Ｒ１、Ｒ２、Ｒ３及びＲ４は、それぞれ独立して、アルキル基、ハロアルキル基（例えば、モノ−、ジ−、又はトリ−ハロ）、ペルハロアルキル基、アシル基、アシルオキシ基、アセチル基、ハロアセチル基、アルカリール基、アルコキシ基、アセトアミド基、アミド基、アリール基、アラルキル基、アルキルカルボキシル基、アリールカルボキシル基、アルキルスルホニル基、ベンゾイル基、カルバモイル基、カルボキシ基、シアノ基、ホルミル基、ハロ基、ハロアセトアミド基、ハロアシル基、ハロアルキルスルホニル基、ハロアリール基、メチルスルホニルオキシル基、ニトロ基、アルキルエーテル基、トリアルキルアンモニウムアルキル基、リン酸基、ホスホン酸基、又はアルキルホスホン酸基である。１つの実施形態において、Ｒ３及びＲ４の一方は水素原子であり、Ｒ３及びＲ４の他方は水素原子ではない。別の実施形態において、Ｒ３及びＲ４はそれぞれ水素原子である。
【００５８】
他の実施形態において、Ｒ１及びＲ２は、それぞれ独立して、アルキル基、ハロアルキル基（例えば、モノ−、ジ−、又はトリ−ハロ）、ペルハロアルキル基、アシル基、アシルオキシ基、アセチル基、ハロアセチル基、アルカリール基、アルコキシ基、アセトアミド基、アミド基、アリール基、アラルキル基、アルキルカルボキシル基、アリールカルボキシル基、アルキルスルホニル基、ベンゾイル基、カルバモイル基、カルボキシ基、シアノ基、ホルミル基、ハロ基、ハロアセトアミド基、ハロアシル基、ハロアルキルスルホニル基、ハロアリール基、メチルスルホニルオキシル基、ニトロ基、アルキルエーテル基、トリアルキルアンモニウムアルキル基、リン酸基、ホスホン酸基、又はアルキルホスホン酸基である。関連する実施形態において、Ｒ３及びＲ４は、それぞれ独立して、１〜１２の炭素原子を有するアルキル基、又は１〜１２の炭素原子を有するハロアルキル基（例えば、モノ−、ジ−、又はトリ−ハロ）である。代わりに、Ｒ３及びＲ４の一方は水素原子である。１つの実施形態において、Ｒ３及びＲ４の一方は水素原子であり、それに対して、Ｒ３及びＲ４の他方は水素原子ではない。
【００５９】
更なる実施形態において、Ｒ１及びＲ２は、それぞれ独立して、１、２、３、４、５、又は６個の炭素原子又は１〜１２個の炭素原子を有するアルキル基、トリフルオロメチル基、ハロ基、シアノ基、１〜６又は１〜１２個の炭素原子を有するアルキルエーテル基、又は１〜１２個の炭素原子を有するトリアルキルアンモニウムアルキル基である。他の実施形態において、Ｒ３及びＲ４は、それぞれ独立して、１、２、３、４、５、又は６個の炭素原子又は１〜１２個の炭素原子を有するアルキル基、１〜６又は１〜１２個の炭素原子を有するハロアルキル基（例えば、モノ−、ジ−、又はトリ−ハロ）、１〜６又は１〜１２個の炭素原子を有するペルハロアルキル基、アシル基、又はハロアシル基である。あるいは、上述したこれらの数値内にある全ての数値及び数値の範囲は、様々な非限定的な実施形態において、明示的に企図される。
【００６０】
更に他の実施形態において、Ｒ３及びＲ４は、それぞれ立体的に嵩高い。「立体的に嵩高い」という用語は、当業者には理解されている。例えば、Ｒ３及びＲ４は、それぞれ、イソプロピル、ブチル、イソブチル、sec-ブチル、又はtert-ブチル基のようなＣ２−Ｃ４アルキル基であり得る。これらのタイプの基は、化合物の安定性を犠牲にすることなく（又は化合物の安定性への影響を少なくとも最小限にして）、電位をより正の値へシフトさせることがある。しかしながら、特定の理論に縛られることを意図するものではないが、嵩高い置換基の効果は、通常、カルバゾールよりもフェノチアジンについての方が大きいと考えられている。あるいは、Ｒ３及びＲ４は、それぞれ、Ｃ２−Ｃ５アルキル基であることができ、上述したこれらの基及びネオペンチル基を含み得る。カルバゾールの窒素に結合した基の同一性は、溶解度を増加又は減少させるために当業者により選択されてもよい。更に他の実施形態において、Ｒ３及びＲ４は、それぞれ、メチル及び／又はＣＦ３基であってもよい。あるいはＲ３及びＲ４の一方は水素原子である。１つの実施形態において、Ｒ３及びＲ４の一方は水素原子であり、それに対し、Ｒ３及びＲ４の他方は水素原子ではない。
【００６１】
様々な実施形態において、Ｒ１及びＲ２は、それぞれ独立して、アルキル基、ハロアルキル基（ペルハロアルキルを含む）、又はアルキルエーテル基であり、Ｒ３及びＲ４の少なくとも１つは、アルキル基、ハロアルキル基（ペルハロアルキルを含む）、アルキルエーテル基、アシル基、又はハロアシル基である。他の実施形態において、Ｒ１、Ｒ２、Ｒ３及びＲ４は、それぞれ、アルキル基、アルキルエーテル基、アセチル基、及びＣＦ３基から選択される。特定の理論に縛られることを意図するものではないが、これらの位置での置換は、立体効果により酸化電位を驚くほど増加させると考えられる。
【００６２】
他の実施形態において、１つ以上の（Ｄ）電子供与化合物は、以下の構造：
【化２１】
0006985763.tif 000022
を有する。
【００６３】
様々な実施形態において、Ｒ１及びＲ２は、独立して、アルキル基、ニトリル基、ハロアルキル基、ペルハロアルキル基、アシル基、及びアシルオキシ基、アセチル基、ハロアセチル基、アルキルアリール基、アルコキシ基、アセトアミド基、アミド基、アリール基、アラルキル基、アルキルカルボキシル基、アリールカルボキシル基、アルキルスルホニル基、ベンゾイル基、カルバモイル基、カルボキシ基、シアノ基、ホルミル基、ハロ基、ハロアセトアミド基、ハロアシル基、ハロアルキルスルホニル基、ハロアリール基、アリールハロアルキル基、メチルスルホニルオキシル基、ニトロ基、アルキルエーテル基、ハロアルキルエーテル基、トリアルキルアンモニウムアルキル基、リン酸基、ホスホン酸基、又はアルキルホスホン酸基である。Ｒ３及び／又はＲ４は、独立して、水素、アルキル基、ハロアルキル基、ペルハロアルキル基、アシル基、及びアシルオキシ基、アセチル基、ハロアセチル基、アルキルアリール基、アルコキシ基、アセトアミド基、アミド基、アリール基、アラルキル基、アルキルカルボキシル基、アリールカルボキシル基、アルキルスルホニル基、ベンゾイル基、カルバモイル基、カルボキシ基、シアノ基、ホルミル基、ハロ基、ハロアセトアミド基、ハロアシル基、ハロアルキルスルホニル基、ハロアリール基、アリールハロアルキル基、メチルスルホニルオキシル基、ニトロ基、アルキルエーテル基、ハロアルキルエーテル基、トリアルキルアンモニウムアルキル基、リン酸基、ホスホン酸基、又はアルキルホスホン酸基であり得る。
【００６４】
他の実施形態において、Ｒ１及びＲ２は、独立して、アルキル基、ニトリル基、ハロアルキル基（例えば、モノ−、ジ−、またはトリ−ハロ）、ペルハロアルキル基、アシル基、アシルオキシ基、アセチル基、ハロアセチル基、アルカリール基、アルコキシ基、アセトアミド基、アミド基、アリール基、アラルキル基、アルキルカルボキシル基、アリールカルボキシル基、アルキルスルホニル基、ベンゾイル基、カルバモイル基、カルボキシ基、シアノ基、ホルミル基、ハロ基、ハロアセトアミド基、ハロアシル基、ハロアルキルスルホニル基、ハロアリール基、メチルスルホニルオキシル基、ニトロ基、アルキルエーテル基、トリアルキルアンモニウムアルキル基、リン酸基、ホスホン酸基、又はアルキルホスホン酸基である。１つの実施形態において、Ｒ３及びＲ４の１つ又は両方は水素である。別の実施形態において、Ｒ３及びＲ４の一方は水素原子であり、それに対して、Ｒ３及びＲ４の他方は、水素原子ではない。他の実施形態において、Ｒ３は１、２、３、４、５、又は６の炭素原子を有する、又は１〜１２の炭素原子を有するアルキル基、１〜６又は１〜１２の炭素原子を有するハロアルキル基（例えば、モノ−、ジ−、又はトリ−ハロ）、１〜６又は１〜１２の炭素原子を有するペルハロアルキル基、１〜６又は１〜１２の炭素原子を有するアルキルエーテル基、又は１〜６又は１〜１２の炭素原子を有するトリアルキルアンモニウムアルキル基である。あるいは、上述したこれらの数値内にある全ての数値及び数値の範囲は、様々な非限定的な実施形態において、ここに明示的に企図される。
【００６５】
更なる実施形態において、Ｒ１及びＲ２は独立して、１、２、３、４、５、又は６の炭素原子、又は１〜１２の炭素原子を有するアルキル基、トリフルオロメチル基、ハロ基、シアノ基、１〜１２の炭素原子を有するアルキルエーテル基、１〜１２の炭素原子を有するアルキルエーテル基、又は１〜１２の炭素原子を有するトリアルキルアンモニウムアルキル基である。他の実施形態において、Ｒ３及びＲ４は、独立して、１、２、３、４、５、又は６の炭素原子、又は１〜１２の炭素原子を有するアルキル基、１〜６又は１〜１２の炭素原子を有するハロアルキル基（例えば、モノ−、ジ−、又はトリ−ハロ）、１〜６又は１〜１２の炭素原子を有するペルハロアルキル基、アシル基、ハロアシル基、又はベルハロアシル基である。適切なアルキル基の非限定的な例は、当業者に理解されるように、メチル、エチル、プロピル、イソプロピル、ブチル、イソブチル、sec-ブチル、tert-ブチル、ネオペンチル、ｎ−ペンチル、ヘキシル、オクチル等である。あるいは、上述したこれらの数値内にある全ての数値及び数値の範囲は、様々な非限定的な実施形態において、明示的に企図される。
【００６６】
更に別の実施形態において、Ｒ３及びＲ４の一方は立体的に嵩高い。別の実施形態において、Ｒ３及びＲ４は、それぞれ立体的に嵩高い。「立体的に嵩高い」という用語は、当業者には理解されている。例えばＲ３及びＲ４の一方又はそれぞれは、イソプロピル、ブチル、イソブチル、sec-ブチル、又はtert-ブチル基のようなＣ２−Ｃ４アルキル基であってもよい。これらのタイプの基は、化合物の安定性を犠牲にすることなく（又は化合物の安定性への影響を少なくとも最小化にして）、電位をより正の値にシフトさせることができる。いくつかの実施形態において、基のこれらのタイプは、化合物の安定性を実際に高め得る。あるいは、Ｒ３及びＲ４の一方又はそれぞれは、Ｃ２−Ｃ５アルキル基であってもよく、上述した基及びネオペンチル基を含んでもよい。更に他の実施形態において、Ｒ３及びＲ４は、それぞれメチル及び／又はＣＦ３基であってもよい。
【００６７】
様々な実施形態において、Ｒ１及びＲ２は、独立して、アルキル基、ハロアルキル基（ペルハロアルキル基を含む）、又はアルキルエーテル基であり、Ｒ３、Ｒ３及びＲ４の少なくとも１つは、アルキル基、ハロアルキル基（ペルハロアルキル基を含む）、アルキルエーテル基、アシル基、又はハロアシル基である。他の実施形態において、Ｒ１、Ｒ２、Ｒ３及びＲ４は、それぞれ、アルキル基、アルキルエーテル基、アセチル基、及びＣＦ３基から選択される。特定の理論に縛られることを意図しないが、これらの位置のいくつかでの（例えば、Ｒ３及び／又はＲ４）置換は、立体効果により酸化電位を驚くほど増加させると考えられる。
【００６８】
１つの特定の実施形態において、Ｒ１及びＲ２は、独立して、アルキル基又はニトリル基である。別の実施形態において、Ｒ３は、アルキル基、ハロアルキル基、ペルハロアルキル基、アシル基、及びアシルオキシ基、アセチル基、ハロアセチル基、アルキルアリール基、アルコキシ基、アセトアミド基、アミド基、アリール基、アラルキル基、アルキルカルボキシル基、アリールカルボキシル基、アルキルスルホニル基、ベンゾイル基、カルバモイル基、カルボキシ基、シアノ基、ホルミル基、ハロ基、ハロアセトアミド基、ハロアシル基、ハロアルキルスルホニル基、ハロアリール基、アリールハロアルキル基、メチルスルホニルオキシル基、ニトロ基、アルキルエーテル基、ハロアルキルエーテル基、トリアルキルアンモニウムアルキル基、リン酸基、ホスホン酸基、アルキルホスホン酸基、又はトリアルキルアニリニウム基である。様々な実施形態において、Ｒ３及びＲ４の１つ又は両方は、独立して、水素、アルキル基、ハロアルキル基、ペルハロアルキル基、アシル基、及びアシルオキシ基、アセチル基、ハロアセチル基、アルキルアリール基、アルコキシ基、アセトアミド基、アミド基、アリール基、アラルキル基、アルキルカルボキシル基、アリールカルボキシル基、アルキルスルホニル基、ベンゾイル基、カルバモイル基、カルボキシ基、シアノ基、ホルミル基、ハロ基、ハロアセトアミド基、ハロアシル基、ハロアルキルスルホニル基、ハロアリール基、アリールハロアルキル基、メチルスルホニルオキシル基、ニトロ基、アルキルエーテル基、ハロアルキルエーテル基、トリアルキルアンモニウムアルキル基、リン酸基、ホスホン酸基、又はアルキルホスホン酸基である。
【００６９】
付加的な実施形態において、１つ以上の（Ｄ）電子供与化合物は、以下の構造：
【化２２】
0006985763.tif 000023
を有する。
【００７０】
この構造（Ｄ２）は、上記の供与構造（Ｄ）のいずれかとともに、又は他の供与構造（Ｄ）とは独立して使用することができる。
【００７１】
加えて、上記の各構造において、Ｌはリンカーであることに留意されたい。
【００７２】
（リンカー（Ｌ））
ここで、リンカー（Ｌ）を参照すると、Ｌは、それぞれ、２〜６の炭素原子を有するアルキル基、芳香族基、及び電子供与化合物（Ｄ）と電子受容化合物（Ａ）との直接結合から選ばれる結合化合物であり得る。様々な実施形態において、アルキル基は、２、３、４、５、又は６の炭素原子を有し、直鎖、分岐、又は環状であってもよい。１つの実施形態において、（Ｌ）は、−ＣＨ２−ＣＨ２−ＣＨ２−である。別の実施形態において、（Ｌ）はフェニル又はフェニレンである。芳香族基は、当業界で既知のものであってよく、例えば、アリール又は置換アリール基であってもよい。様々な実施形態において、（Ｌ）は、それぞれエーテル、アンモニウム基、又はホスホニウム基も含んでもよい。リンカーが直接結合である実施形態において、電子供与化合物（Ｄ）は、例えば、共有結合を用いて電子受容化合物（Ａ）に直接結合される。
【００７３】
（電子受容化合物（Ａ））
戻って参照すると、実施形態において、１つ以上の（Ａ）電子受容化合物は、以下の構造（Ａ１）又は（Ａ２）又は（Ａ３）又は（Ａ４）又は（Ａ５）：
【化２３】
0006985763.tif 000024
又は
【化２４】
0006985763.tif 000025
又は
【化２５】
0006985763.tif 000026
又は
【化２６】
0006985763.tif 000027
又は
【化２７】
0006985763.tif 000028
を有してもよい。
【００７４】
（Ａ１）及び（Ａ３）に関連し、Ｒ１２及びＲ１４は、それぞれフェニル基、水素原子、アリール基若しくは置換アリール基、又は、１〜６の炭素原子を有するアルキル基であり、Ｒ１３及びＲ１５は、それぞれ水素原子、又は１〜６の炭素原子を有するアルキル基である。様々な実施形態において、アルキル基は、それぞれ独立して２、３、４、５、又は６の炭素原子を有し、直鎖、分岐、又は環状であってもよい。
【００７５】
（Ａ１）及び（Ａ３）に関連し、Ｒ１１は、水素原子、アルキル基、アセチル基、アリール基、置換アリール基、又は以下の構造（Ｐ１）又は（Ｐ２）：
【化２８】
0006985763.tif 000029
を有する基から選択される。
【００７６】
（Ａ３）について、Ｒ１１は、水素原子を除く前述の基のいずれかである。
【００７７】
上述したＲ１１のアルキル基は、当技術分野で既知の任意のものであってもよく、直鎖、分岐、又は環状であってもよい。様々な実施形態において、アルキル基は１〜６の炭素原子、例えば２、３、４、５、又は６の炭素原子を有する。他の様々な実施形態において、アルキル基は、アルキル基、アルキルエーテル基、アルキルオリゴエーテル基、トリアルキルアンモニウムアルキル基、アルキルリン酸基、アルキルホスホン酸基、又はアルキルホスホニウム基であってもよい。同様に、窒素の位置も、ｙサブユニットの任意のフェニル中間ユニットに対して環の何れの位置であってもよく、例えば、オルト、メタ、又はパラであってもよい。置換アリール基は、本明細書に記載の任意のものであってよい。
【００７８】
更には、（Ｐ１）及び（Ｐ２）に関連し、ｙは、０〜４の数、例えば、０、１、２、３、又は４である。更に、Ｒ１６〜Ｒ１９は、それぞれフェニル基、水素原子、又は１〜６の炭素原子を有するアルキル基である。様々な実施形態において、アルキル基は、それぞれ独立して、１、２、３、４、５、又は６の炭素原子を有し、直鎖、分岐、又は環状であってもよい。加えて、Ｒ１６〜Ｒ１９のいずれも、環の任意の位置にあってもよい。
【００７９】
加えて、（Ａ１）及び（Ａ２）について、Ｒ２０、Ｒ２１、Ｒ２３及びＲ２４は、それぞれフェニル基、水素原子、又は１〜６の炭素原子を有するアルキル基である。Ｒ２２は、フェニル基又は１〜６の炭素原子を有するアルキル基である。様々な実施形態において、アルキル基は、それぞれ独立して１、２、３、４、５、又は６の炭素原子を有し、直鎖、分岐、又は環状であってもよい。加えて、ｚが１〜５、例えば、１、２、３、４、又は５である場合に、Ｌ２は任意に第２又は付加的なリンカーである。しかしながら、Ｌ２は使用する必要はない。
【００８０】
（Ｐ１）及び（Ｐ２）は末端での結合を可能とするが、（Ｐ１）及び（Ｐ２）は構造の任意の位置への結合を可能とできることが理解されるべきである。加えて、（Ａ１）は、先端での結合を可能とし、（Ａ３）は末端での結合を可能とする。（Ａ１）及び（Ａ３）は構造の任意の位置での結合を可能とできることが理解されるべきである。
【００８１】
戻って参照すると、（Ａ２）に関連し、ｓは０〜２の数字、例えば、０、１、又は２であり、ｔは１〜６の数字、例えば、１、２、３、４、５、又は６であり、Ｂは、それぞれ水素原子、１〜６の炭素原子を有するアルキル基、又はアリール若しくは置換アリール基である。更に、様々な実施形態において、アルキル基は、それぞれ独立して１、２、３、４、５、又は６の炭素原子を有することができ、直鎖、分岐、又は環状であってもよい。アリール基の非限定的な例は、フェニル基である。置換アリール基の非限定的な例は、４−メチルフェニル、４−メトキシフェニル、４−（ｔ−ブチル）フェニル、２，４−ジメチルフェニル、２，４，６−トリメチルフェニル等である。様々な実施形態において、一般的な位置は、４、次に２及び／又は６である。しかしながら、（Ａ２）の全ての環上で置換され得る。加えて、ピリジンは位置３及び／又は５で置換されることもできる。更に他の実施形態において、置換基は、短鎖アルキル基（Ｃ１−Ｃ４）及び／又は短鎖アルコキシ基（Ｃ１−Ｃ４）である。
【００８２】
様々な実施形態において、１つ以上の電子受容化合物（Ａ）は、上記のいずれか１つのアクセプタ化合物（Ａ１）、（Ａ２）及び（Ａ３）のアルキル置換バージョンであり得る。
【００８３】
別の実施形態において、電子受容化合物（Ａ２）は、以下の構造（Ａ６）：
【化２９】
0006985763.tif 000030
として更に定義される。
【００８４】
構造（Ａ６）は構造（Ａ２）のアルキル置換バージョンである。構造（Ａ６）において、Ｒ２５〜Ｒ３６は、同じであっても異なっていてもよく、１〜４の炭素原子を有するアルキル基、アルキルエーテル基、アルキルトリアンモニウムアルキル基、オリゴエーテル基、フェニル基、又は水素であってもよい。１つの実施形態において、Ｒ２５及びＲ２８は、それぞれ１〜４の炭素原子を有するアルキル基であり、残りのＲ２６、Ｒ２７、及びＲ２９〜Ｒ３６は、それぞれ水素原子である。この実施形態では、還元されたピリジンは中央の架橋フェニル基と共平面性を達成することができず、より負の還元電位をもたらすことが発見された。平面性の欠如は、還元時に得られる中性種の溶解性も促進し得る。別の実施形態において、Ｒ２５、Ｒ２８、及びＲ２９〜Ｒ３６基は、それぞれ１〜４の炭素原子を有するアルキル基であり、残りのＲ２５〜Ｒ３２基は、それぞれ水素原子である。別の実施形態において、Ｒ２５〜Ｒ２８基は、それぞれ１〜４の炭素原子を有するアルキル基であり、残りのＲ２９〜Ｒ３６基は、それぞれ水素原子である。更に別の実施形態において、Ｒ２５〜Ｒ３２基は、１〜４の炭素原子を有するアルキル基であり、残りのＲ３３〜Ｒ３６基は、水素原子である。
【００８５】
代替的な実施形態において、１つ以上の電子受容化合物（Ａ）は、上記の（Ａ４）及び（Ａ５）から選ばれるアリールイミドであり得る。これらのアリールイミド化合物は、低分子量、合理的な酸化還元電位、可逆電気化学性、及び比較的安定な還元生成物を有する。構造（Ａ４）は、フタルイミドである。実施形態において、構造（Ａ４）を有する電子受容化合物は、以下の構造（Ａ７）：
【化３０】
0006985763.tif 000031
によって与えられるピロメリット酸ジイミドとして更に定義される
【００８６】
別の実施形態において、構造（Ａ５）を有する電子受容化合物は、リレン色素である。この実施形態において、構造（Ａ５）を有する電子受容化合物は、構造（Ａ８）又は（Ａ９）
【化３１】
0006985763.tif 000032
又は
【化３２】
0006985763.tif 000033
によって更に定義される。
【００８７】
代替的な実施形態において、電子受容化合物（Ａ）は、溶解性を改善するため、芳香環の１つ以上の任意の位置に置換基を有する構造（Ａ５）又は（Ａ８）又は（Ａ９）の誘導体であることができる。置換基の非限定的な例は、アルキル基、アルキルエーテル基若しくはオリゴエーテル基、トリアルキルアンモニウムアルキル基、アルキルホスホン酸基、アルキルリン酸基、アルキルホスホニウム基、アルキルスルホン酸基、及びアルキル硫酸基、アルキルカルボン酸基、及びシアノアルキル基を含む。置換基の１つ以上もアリール基であり得ることが企図される。
【００８８】
（付加的な実施形態）
様々な実施形態において、電子供与化合物（Ｄ）は、以下の化合物：
【化３３】
0006985763.tif 000034
【化３４】
0006985763.tif 000035
【化３５】
0006985763.tif 000036
【化３６】
0006985763.tif 000037
【化３７】
0006985763.tif 000038
の１つから選択される。
【００８９】
（ドナー１）に関連し、ＸはＳであり、Ｒ１及びＲ２は、それぞれｔ−ブチルであり、Ｒ３、Ｒ４、Ｒ７、Ｒ８、Ｒ９及びＲ１０は、それぞれ水素である。
【００９０】
（ドナー２）に関連し、ＸはＳＯ２であり、Ｒ１及びＲ２は、それぞれ１〜４の炭素原子を有するアルキルでありＲ３、Ｒ４、Ｒ７、Ｒ８、Ｒ９及びＲ１０は、それぞれ水素である。
【００９１】
（ドナー３）に関連し、Ｘは共有結合であり、Ｒ１及びＲ２は、それぞれｔ−ブチルであり、Ｒ３、Ｒ４、Ｒ７、Ｒ８、Ｒ９及びＲ１０は、それぞれ水素である。
【００９２】
（ドナー５）、（ドナー６）、及び（ドナー７）に関連し、Ｒ１及びＲ２は、それぞれアルキル基である。加えて、Ｒ１及びＲ２が（Ｌ）リンカーで置き換え可能であるように、結合位置は、Ｒ１又はＲ２であってもよい。（ドナー５）について、（Ｌ）は、芳香族炭素のいずれか１つに結合されることもできる。
【００９３】
付加的な実施形態において、リンカー（Ｌ）は、以下のリンカー：
【化３８】
0006985763.tif 000039
の１つから選択される。
【００９４】
更に他の実施形態において、電子受容化合物（Ａ）は、以下の化合物：
【化３９】
0006985763.tif 000040
【化４０】
0006985763.tif 000041
【化４１】
0006985763.tif 000042
の１つから選択される。
【００９５】
（アクセプタ１）に関連し、構造（Ａ１）が用いられ、Ｒ１１はメチル基であり、Ｒ１２、Ｒ１３、Ｒ１４及びＲ１５は、それぞれ水素である。
【００９６】
（アクセプタ２）に関連し、構造（Ａ１）が用いられ、Ｒ１１はアセチル基であり、Ｒ１２、Ｒ１３、Ｒ１４及びＲ１５は、それぞれ水素である。
【００９７】
（アクセプタ３）に関連し、構造（Ａ１）が用いられ、Ｒ１１は化合物（Ｐ２）であり、ｙは１であり、Ｒ１２、Ｒ１３、Ｒ１４、Ｒ１５、Ｒ１６、Ｒ１７、Ｒ１８、Ｒ１９、Ｒ２０、Ｒ２１、Ｒ２３及びＲ２４は、それぞれ水素である。
【００９８】
（アクセプタ４）に関連し、構造（Ａ１）が用いられ、Ｒ１１は化合物（Ｐ２）であり、ｙは１であり、Ｒ１３、Ｒ１５、Ｒ１６、Ｒ１７、Ｒ１８、Ｒ１９、Ｒ２０及びＲ２３は、それぞれ水素であり、Ｒ１２、Ｒ１４、Ｒ２１及びＲ２４は、それぞれメチルである。
【００９９】
（アクセプタ５）に関連し、構造（Ａ１）が用いられ、Ｒ１１は化合物（Ｐ２）であり、ｙは１であり、Ｒ１３、Ｒ１５、Ｒ１６、Ｒ１７、Ｒ１８、Ｒ１９、Ｒ２０及びＲ２３は、それぞれ水素であり、Ｒ１２、Ｒ１４、Ｒ２１及びＲ２４は、それぞれフェニルである。アクセプタ５は、パラ方向で（中央のベンゼンのＣ１及びＣ４で）結合されたピリジンを有する。
【０１００】
（アクセプタ６）に関連し、構造（Ａ１）が用いられ、Ｒ１１は化合物（Ｐ２）であり、ｙは１であり、Ｒ１３、Ｒ１５、Ｒ１６、Ｒ１７、Ｒ１８、Ｒ１９、Ｒ２０及びＲ２３は、それぞれ水素であり、Ｒ１２、Ｒ１４、Ｒ２１及びＲ２４は、それぞれフェニルである。アクセプタ６は、メタ配置で（Ｃ１及びＣ３で）結合されたピリジンを有する。
【０１０１】
（アクセプタ７）に関連し、構造（Ａ２）が用いられ、Ｂは、それぞれ水素原子、１〜６の炭素原子を有するアルキル基、又はアリール若しくは置換アリール基であり、ｓは０〜２の数であり、ｔは３である。
【０１０２】
（アクセプタ８）に関連し、構造（Ａ２）が用いられ、Ｂは、それぞれ水素原子、１〜６の炭素原子を有するアルキル基、又はアリール若しくは置換アリール基であり、ｓは０〜２の数であり、ｔは６である。
【０１０３】
電子受容化合物の付加的な実施形態は、以下の
【化４２】
0006985763.tif 000043
【化４３】
0006985763.tif 000044
に記載される。
【０１０４】
特に、前述の（Ａ）電子受容化合物の任意の１つ以上について、（Ｌ）への結合点が１つだけ存在する必要がある。（Ｌ）への２つ以上の結合点が示されている（Ａ）の様々な実施形態において、これらの任意の１つ以上は、（Ｌ）への結合点として使用されてもよく、又は代わりに水素原子又は炭素数１、２、３、４、５又は６であってもよく、該アルキル基は直鎖、分岐又は環状のアルキル基であってもよい。加えて、上述した（Ａ）電子受容化合物の任意の１つ以上について、電子供与化合物（Ｄ）は、リンカー（Ｌ）を介してピリジンの窒素原子Ｎに結合されてもよい。代わりに、電子供与化合物（Ｄ）は、Ｃ−２又はＣ−４位置のようなピリジンのＮ以外の位置で、リンカー（Ｌ）を介して上述した（Ａ）電子受容化合物のいずれかに結合することができる。供与化合物（Ｄ）が、受容化合物（Ａ）のピリジンのＣ−４にフェニリンリンカー（Ｌ）で結合する場合の構造の非限定的な例は、
【化４４】
0006985763.tif 000045
である。
【０１０５】
更に他の実施形態において、（Ａ）電子受容化合物は、１電子ピリジニウムベースアクセプタとして説明されてもよい。例は、Physical Organic Approach to Persistent, Cyclable, Low-Potential Electrolytes for Flow Battery Applications; J. Am. Chem. Soc. 2017, 139, 2924-2927に記載されており、これを引用によって、様々な非限定的な実施形態において明示的に本明細書に取り込む。
【０１０６】
上述したように、リンカー（Ｌ）は、ドナー化合物（Ｄ）とアクセプタ化合物（Ａ）との間の直接結合（共有結合のような）であり得る。ドナー化合物（Ｄ）とアクセプタ化合物（Ａ）との間のリンカー（Ｌ）が共有結合である場合の活物質の構造の非限定的な例は、以下の
【化４５】
0006985763.tif 000046
【化４６】
0006985763.tif 000047
【化４７】
0006985763.tif 000048
に記載される。
【０１０７】
（活物質２）から（活物質６）に関連し、Ｒ１及びＲ２は、独立して、フェニル基、アリール基若しくは置換アリール基、２〜６の炭素原子を有するアルキル基、アルキルエーテル基、アルキルオリゴエーテル基、トリアルキルアンモニウムアルキル基、アルキルリン酸基、アルキルホスホン酸基、又はアルキルホスホニウム基である。様々な実施形態において、アルキル基は、それぞれ独立して、２、３、４、５、又は６の炭素原子を有し、直鎖、分岐、又は環状であってもよい。
【０１０８】
活物質の付加的で非限定的な例は、以下の（活物質７）〜（活物質９）：
【化４８】
0006985763.tif 000049
【化４９】
0006985763.tif 000050
【化５０】
0006985763.tif 000051
に示される。
【０１０９】
実施形態において、活物質の構造を、以下に示すように、
【化５１】
0006985763.tif 000052
ピリジン上での異なる結合位置が可能となるように設計することができる。
【０１１０】
上記の（活物質１０）に関連して、Ｒ１はフェニル基、アリール基若しくは置換アリール基、２〜６の炭素原子を有するアルキル基、アルキルエーテル基、アルキルオリゴエーテル基、トリアルキルアンモニウムアルキル基、アルキルリン酸基、アルキルホスホン酸基、又はアルキルホスホニウム基である。様々な実施形態において、アルキル基は、それぞれ独立して、２、３、４、５、又は６の炭素原子を有し、直鎖、分岐、又は環状であってもよい。
【０１１１】
更に別の実施形態において、活物質の構造を、以下に示すように、
【化５２】
0006985763.tif 000053
ドナー化合物上での異なる結合位置が可能となるように設計することができる。
【０１１２】
（活物質１１）に関連し、Ｒ１及びＲ２は、独立して、フェニル基、アリール若しくは置換アリール基（例えば、トリアルキルアンモニウムフェニル基）、アルキル基、アルキルエーテル基、アルキルオリゴエーテル基、トリアルキルアンモニウムアルキル基、アルキルリン酸基、アルキルホスホン酸基、又はアルキルホスホニウム基である。
【０１１３】
（Ｆ１）及び（Ｆ２）の更なる実施形態において、（Ｌ）は、−ＣＨ２−ＣＨ２−ＣＨ２−又はフェニルである。１つの実施形態において、ｖは０であり、ｚは０である。別の実施形態において、ｖは１であり、ｚは１である。更なる実施形態において、ｖは１であり、ｘは１である。更に別の実施形態において、ｙは１であり、ｘは１であり、２つの（Ｄ）電子供与化合物が利用され、各（Ｄ）において、ＸはＳＯ２であり、Ｒ１及びＲ２は、それぞれｔ−ブチルであり、Ｒ３、Ｒ４、Ｒ７、Ｒ８、Ｒ９及びＲ１０は、それぞれ水素であり、単一の（Ａ）電子受容化合物があり、構造（Ａ１）が利用され、Ｒ１１は化合物（Ｐ２）であり、ｙは１であり、Ｒ１３、Ｒ１５、Ｒ１６、Ｒ１７、Ｒ１８、Ｒ１９、Ｒ２０及びＲ２３は、それぞれ水素であり、Ｒ１２、Ｒ１４、Ｒ２１及びＲ２４は、それぞれメチルである。
【０１１４】
更に別の実施形態において、ｙは１であり、ｘは１であり、２つの（Ｄ）電子供与化合物が利用され、各（Ｄ）において、Ｘは共有結合であり、Ｒ１及びＲ２は、それぞれｔ−ブチルであり、Ｒ３、Ｒ４、Ｒ７、Ｒ８、Ｒ９及びＲ１０は、それぞれ水素であり、単一の（Ａ）電子受容化合物があり、構造（Ａ１）が利用され、Ｒ１１は化合物（Ｐ２）であり、ｙは１であり、Ｒ１３、Ｒ１５、Ｒ１６、Ｒ１７、Ｒ１８、Ｒ１９、Ｒ２０及びＲ２３は、それぞれ水素であり、Ｒ１２、Ｒ１４、Ｒ２１及びＲ２４は、それぞれメチルである。
【０１１５】
更に別の実施形態において、本開示は、カソード、アノード、電荷担体電解質、及び２つ以上のピリジン又は置換ピリジンユニットを備える活物質を含むレドックスフロー電池を提供し、該ユニットの任意の２つは、１〜３のフェニル又は置換フェニル基によって分離されており、ピリジン又は置換ピリジンユニットの１つ以上は、化学的に可逆な電気化学的酸化を有する部分に、窒素原子を介して結合する。この実施形態において、「化学的に可逆的な電気化学酸化」の用語は、ここでは、サイクリックボルタンメトリー実験において観察される応答を説明するために使用される。具体的に、少なくとも０．１Ｍの適切な支持電解質塩を含有する炭酸プロピレンで実験を実施する場合、電気化学的酸化プロセスに対応するアノード波とカソード波は、１００ｍＶ／ｓの掃引速度で測定する場合、高さと面積との両方で同一又はほぼ同一となる。 
【０１１６】
（実施例）
レドックスフロー電池の様々な非限定的な実施例が形成及び評価され、以下の表１に示される一連の電気的特性が決定される。全ての電気化学データは、通常の実験室測定−サイクリックボルタンメトリー及び異なるパルスのボルタンメトリーを使用して収集される。特に、使用された参照電極は、銀ワイヤ擬似参照電極であり、ドリフトを受けやすい。これが特定の電位測定に影響を与える可能性があるが、レドックスフロー電池全体の電圧は、酸化電位と還元電位との間の差として表され、参照電極のドリフトによる影響を受けない。
表１
【表１】
0006985763.tif 000054
【０１１７】
Ｄ１はドナー１である。Ｄ２はドナー２である。Ｄ３はドナー３である。Ｄ４はドナー４である。それぞれ上記に記載されている。Ｄ５は、以下の構造：
【化５３】
0006985763.tif 000055
で表される。
【０１１８】
Ｌ１はリンカー１である。Ｌ２はリンカー２である。Ｌ３はリンカー３である。Ｌ４はリンカー４である。それぞれ、上記に記載されている。
【０１１９】
Ａ１はアクセプタ１である。Ａ２はアクセプタ２である。Ａ３はアクセプタ３である。Ａ５はアクセプタ５である。Ａ６はアクセプタ６である。Ａ７はアクセプタ７である。Ａ９はアクセプタ９である。Ａ１０はアクセプタ１０である。Ａ１２はアクセプタ１２である。それぞれ、上記に記載されている。
【０１２０】
Ｎ−Ｍｅｐｙは、４−（Ｎ−メチルピリジニウム）である。
【０１２１】
Ｅ２Ｒｅｄは、活物質の第２還元に対応する還元電位を指す。
【０１２２】
Ｅ１Ｒｅｄは、活物質の第１還元に対応する還元電位を指す。
【０１２３】
Ｅ１Ｏｘは、活物質の第１酸化に対応する酸化電位を指す。
【０１２４】
Ｅ２Ｏｘは、活物質の第２酸化に対応する酸化電位を指す。
【０１２５】
「ｉｒｒ」という表記は、化学的に不可逆的な電気化学プロセスを指す。
【０１２６】
これらの実施例についての上記の結果は、本明細書に記載のレドックスフロー電池において使用されるために適した特性を有する結合された供与−受容化合物を調製可能であることを実証する。この表は、よく分離された（＞１Ｖにより）酸化還元プロセスを示す結合された化合物の複数の例を含む。
【０１２７】
本開示の全体を通じて上記の実施形態の全ての組み合わせは、そのような開示が上記の単一の段落又はセクション内に逐語的に示されていない場合であっても、１つ以上の非限定的な実施形態において、明示的に企図されている。換言すると、明示的に企図された実施形態は、本開示の任意の部分から選択及び組み合わされた、上記の１つ以上の要素を含むことができる。
【０１２８】
上記の１つ以上の値は、±５％、±１０％、±１５％、±２０％、２５％等に変わることがある。他の全ての要素から独立したマーカッシュ形式の要素から予期しない結果が得られることがある。各要素は、個別に及び又は組み合わせに依存し、添付の請求項の範囲内で、特定の実施形態の適切なサポートを提供する。独立請求項及び、単独及び複数への従属請求項の全てを組み合わせによる主題が、明示的に企図される。本開示は、限定ではなく説明の言葉を含む例示である。多くの修正及び変形が、上記の教示に照らして可能であり、本開示は、本明細書で具体的に説明した物とは別の方法で実施されてもよい。
【０１２９】
本開示の様々な実施形態において、依拠される任意の範囲及び部分範囲は、添付の請求項の範囲内にあることも理解されるべきであり、全体に及び／又はそれらに入る小数値が本明細書に明示的に記載されていなくとも、それらの値を含む全ての範囲を説明する及び企図すると理解されるべきである。当業者は、列挙された範囲及び部分範囲が本開示の様々な実施形態を十分に説明しており、可能とすることを容易に理解し、そのような範囲及び部分範囲は、関連する半分、３分の１、４分の１、５分の１等に更に区切ることができる。単なる一例として、「０．１〜０．９」の範囲は、下の３分の１、つまり０．１〜０．３へと、中間の３分の１、つまり０．４〜０．６、及び上の３分の１、つまり０．７〜０．９へと更に区切ることができ、これらは個別に及び集合的に添付の請求項の範囲に入り、添付の請求項の範囲に入る特定の実施形態に個別に及び／集合的に依拠し、適切なサポートを提供し得る。「少なくとも」、「より大きい」、「より小さい」等のような範囲を定義する又は修正する言葉に加えて、そのような言葉が部分範囲及び／又は上限または下限を含むことが理解されるべきである。別の例として、「少なくとも１０」の範囲は、少なくとも１０〜３５の部分範囲、少なくとも１０〜２５の部分範囲、２５〜３５の部分範囲等を本質的に含み、各部分範囲は、添付の請求項の範囲内に入る特定の実施形態に個別に及び／又は集合的に依拠し、適切なサポートを提供する。最後に、開示された範囲に入る個別の数字は、添付の請求項の範囲内の特定の実施形態に依存し、適切なサポートを提供し得る。例えば、「１〜９」の範囲は、３のような様々な個々の整数を含み、同様に、４．１のような小数点（又は分数）を含む個別の数字を含み、これらは添付の請求項の範囲に入る特定の実施形態に依拠し、適切なサポートを提供し得る。
【０１３０】
［付記］
［付記１］
（Ｉ）カソード、
（ＩＩ）アノード、
（ＩＩＩ）電荷担体電解質、及び、
（ＩＶ）以下の式：
（Ｄ）-（Ｌ）-（Ａ）-［（Ｌ）-（Ａ）］ｖ-Ｄｚ    （Ｆ１）又は、
（Ｄ）-（Ｌ）-（Ａ）-（Ｌ-Ｄ）ｘ              （Ｆ２）
を有する（ａ）酸化形態及び（ｂ）還元形態の活物質を備え、
各ＤはＬに共有結合し、各ＬはＡに共有結合し、ｘは０〜５の数字であり、ｖは０〜５の数字であり、及びｚは０又は１であり、
Ｄは電子供与化合物であり、Ｌはリンカーであり、及びＡは電子受容化合物であり、
各Ｄは、以下の構造（Ｄ１）：
【化５４】
0006985763.tif 000056
を有し、
Ｘは、共有結合、硫黄原子（Ｓ）、ＳＯ２、又はＮ−Ｒ６であり、Ｒ１、Ｒ２、Ｒ３、Ｒ４、Ｒ６、Ｒ７、Ｒ８、Ｒ９及びＲ１０は、それぞれ独立して、水素原子、アルキル基、ニトリル基、ハロアルキル基、ペルハロアルキル基、アシル基、及びアシルオキシ基、アセチル基、ハロアセチル基、アルキルアリール基、アルコキシ基、アセトアミド基、アミド基、アリール基、アラルキル基、アルキルカルボキシル基、アリールカルボキシル基、アルキルスルホニル基、ベンゾイル基、カルバモイル基、カルボキシ基、シアノ基、ホルミル基、ハロ基、ハロアセトアミド基、ハロアシル基、ハロアルキルスルホニル基、ハロアリール基、アリールハロアルキル基、メチルスルホニルオキシル基、ニトロ基、アルキルエーテル基、ハロアルキルエーテル基、トリアルキルアンモニウムアルキル基、リン酸基、ホスホン酸基、又はアルキルホスホン酸基であり、
各Ｌは、２〜６の炭素原子を有するアルキル基、芳香族基、及び共有結合から選択され、及び、
各Ａは、以下の構造（Ａ１）又は（Ａ２）又は（Ａ３）又は（Ａ４）又は（Ａ５）：
【化５５】
0006985763.tif 000057
又は
【化５６】
0006985763.tif 000058
又は
【化５７】
0006985763.tif 000059
又は
【化５８】
0006985763.tif 000060
又は
【化５９】
0006985763.tif 000061
を有し、
（Ａ１）、（Ａ２）、及び（Ａ３）のそれぞれについて、
Ｒ１２及びＲ１４は、それぞれフェニル基、水素原子、又は１〜６の炭素原子を有するアルキル基であり、Ｒ１３及びＲ１５は、それぞれ水素原子、又は１〜６の炭素原子を有するアルキル基であり、及び、
Ｒ１１は、水素原子、アルキル基、アセチル基、アリール基、置換アリール基、又は以下の構造（Ｐ１）又は（Ｐ２）：
【化６０】
0006985763.tif 000062
を有する基から選択され、
ｙは、０〜４の数字であり、Ｒ１６〜Ｒ１９は、それぞれフェニル基、水素原子、又は２〜６の炭素原子を有するアルキル基であり、Ｒ２１、Ｒ２２及びＲ２４は、それぞれフェニル基、水素原子、又は１〜６の炭素原子を有するアルキル基であり、Ｒ２０及びＲ２３は、それぞれ水素原子又は１〜６の炭素原子を有するアルキル基であり、Ｌ２は、任意に第２のリンカーであり、及び、
（Ａ２）において、ｓは０〜２の数字であり、ｔは１〜６の数字であり、Ｂは、それぞれ水素原子、１〜６の炭素原子を有するアルキル基、又はアリール若しくは置換アリール基である、
ことを特徴とするレドックスフロー電池。
【０１３１】
［付記２］
還元されたカソライトと酸化されたアノライトとの混合を防ぐために前記アノードと前記カソードとを分離するイオン選択膜がない、
ことを特徴とする付記１に記載のレドックスフロー電池。
【０１３２】
［付記３］
ＸはＳであり、Ｒ１及びＲ２は、それぞれ１〜４個の炭素原子を有するアルキルであり、及びＲ３、Ｒ４、Ｒ７、Ｒ８、Ｒ９及びＲ１０は、それぞれ水素である、
ことを特徴とする付記１に記載のレドックスフロー電池。
【０１３３】
［付記４］
ＸはＳＯ２であり、Ｒ１及びＲ２は、それぞれｔ−ブチルであり、及び、Ｒ３、Ｒ４、Ｒ７、Ｒ８、Ｒ９及びＲ１０は、それぞれ水素である、
ことを特徴とする付記１に記載のレドックスフロー電池。
【０１３４】
［付記５］
Ｘは共有結合であり、Ｒ１及びＲ２は、それぞれｔ−ブチルであり、及びＲ３、Ｒ４、Ｒ７、Ｒ８、Ｒ９及びＲ１０は、それぞれ水素である、
ことを特徴とする付記１に記載のレドックスフロー電池。
【０１３５】
［付記６］
構造（Ｄ１）は、
【化６１】
0006985763.tif 000063
の構造（ドナー１）として更に定義され、
Ｌは前記リンカーである、
ことを特徴とする付記１に記載のレドックスフロー電池。
【０１３６】
［付記７］
構造（Ｄ１）は、
【化６２】
0006985763.tif 000064
の構造（ドナー２）として更に定義され、
Ｌは前記リンカーである、
ことを特徴とする付記１に記載のレドックスフロー電池。
【０１３７】
［付記８］
構造（Ｄ１）は、
【化６３】
0006985763.tif 000065
の構造（ドナー３）として更に定義され、
Ｌは前記リンカーである、
ことを特徴とする付記１に記載のレドックスフロー電池。
【０１３８】
［付記９］
（Ｌ）は、−ＣＨ２−ＣＨ２−ＣＨ２−である、
ことを特徴とする付記１に記載のレドックスフロー電池。
【０１３９】
［付記１０］
（Ｌ）は、フェニルである、
ことを特徴とする付記１に記載のレドックスフロー電池。
【０１４０】
［付記１１］
Ｒ１１は、化合物（Ｐ２）であり、ｙは１であり、Ｒ１２、Ｒ１３、Ｒ１４、Ｒ１５、Ｒ１６、Ｒ１７、Ｒ１８、Ｒ１９、Ｒ２０、Ｒ２１、Ｒ２３及びＲ２４は、それぞれ水素である、
ことを特徴とする付記１に記載のレドックスフロー電池。
【０１４１】
［付記１２］
構造（Ａ１）が用いられ、Ｒ１１は化合物（Ｐ２）であり、ｙは１であり、Ｒ１３、Ｒ１５、Ｒ１６、Ｒ１７、Ｒ１８、Ｒ１９、Ｒ２０及びＲ２３は、それぞれ水素であり、及びＲ１２、Ｒ１４、Ｒ２１及びＲ２４は、それぞれメチルである、
ことを特徴とする付記１に記載のレドックスフロー電池。
【０１４２】
［付記１３］
構造（Ａ１）が用いられ、Ｒ１１は化合物（Ｐ２）であり、ｙは１であり、Ｒ１３、Ｒ１５、Ｒ１６、Ｒ１７、Ｒ１８、Ｒ１９、Ｒ２０及びＲ２３は、それぞれ水素であり、及びＲ１２、Ｒ１４、Ｒ２１及びＲ２４は、それぞれフェニルである、
ことを特徴とする付記１に記載のレドックスフロー電池。
【０１４３】
［付記１４］
ｖは０であり、及びｚは０である、
ことを特徴とする付記１に記載のレドックスフロー電池。
【０１４４】
［付記１５］
ｖは１であり、及びｚは１である、
ことを特徴とする付記１に記載のレドックスフロー電池。
【０１４５】
［付記１６］
ｖは１であり、及びｘは１である、
ことを特徴とする付記１に記載のレドックスフロー電池。
【０１４６】
［付記１７］
構造（Ａ２）は、
【化６４】
0006985763.tif 000066
の構造（Ａ６）として更に定義され、
（Ａ６）において、Ｒ２５〜Ｒ３６は、１〜４の炭素原子を有するアルキル基、アルキルエーテル基、アルキルアンモニウムアルキル基、オリゴエーテル基、フェニル基、及び水素から選択される、
ことを特徴とする付記１に記載のレドックスフロー電池。
【０１４７】
［付記１８］
Ｒ２５〜Ｒ３６は、それぞれ水素である、
ことを特徴する付記１７に記載のレドックスフロー電池。
【０１４８】
［付記１９］
ｙは１であり及びｘは１であり、２つの（Ｄ）電子供与化合物があり、各（Ｄ）において、ＸはＳＯ２であり、Ｒ１及びＲ２は、それぞれｔ−ブチルであり、Ｒ３、Ｒ４、Ｒ７、Ｒ８、Ｒ９及びＲ１０は、それぞれ水素であり、且つ、１つの（Ａ）電子受容化合物があり、構造（Ａ１）が用いられ、及びＲ１１は化合物（Ｐ２）であり、ｙは１であり、Ｒ１３、Ｒ１５、Ｒ１６、Ｒ１７、Ｒ１８、Ｒ１９、Ｒ２０及びＲ２３は、それぞれ水素であり、及びＲ１２、Ｒ１４、Ｒ２１及びＲ２４は、それぞれメチルである、
ことを特徴する付記１に記載のレドックスフロー電池。
【０１４９】
［付記２０］
ｙは１であり及びｘは１であり、２つの（Ｄ）電子供与化合物があり、各（Ｄ）において、Ｘは共有結合であり、Ｒ１及びＲ２は、それぞれｔ−ブチルであり、Ｒ３、Ｒ４、Ｒ７、Ｒ８、Ｒ９及びＲ１０は、それぞれ水素であり、且つ、１つの（Ａ）電子受容化合物があり、構造（Ａ１）が用いられ、及びＲ１１は化合物（Ｐ２）であり、ｙは１であり、Ｒ１３、Ｒ１５、Ｒ１６、Ｒ１７、Ｒ１８、Ｒ１９、Ｒ２０及びＲ２３は、それぞれ水素であり、及びＲ１２、Ｒ１４、Ｒ２１及びＲ２４は、それぞれメチルである、
ことを特徴する付記１に記載のレドックスフロー電池。
【０１５０】
［付記２１］
（Ｉ）カソード、
（ＩＩ）アノード、
（ＩＩＩ）電荷担体電解質、及び、
（ＩＶ）２つ以上のピリジン又は置換ピリジンユニットを含み、該ユニットの任意の２つが１〜３のフェニル又は置換フェニル基によって分離されており、前記ピリジン又は置換ピリジンユニットの１つ以上は、窒素原子を介して、可逆的電気化学的酸化を有する部分に結合している活物質、
を備える、
ことを特徴とするレドックスフロー電池。
【０１５１】
［付記２２］
レドックスフロー電池のための活物質であって、該活物質が、以下の式：
（Ｄ）-（Ｌ）-（Ａ）-［（Ｌ）-（Ａ）］ｖ-Ｄｚ    （Ｆ１）又は、
（Ｄ）-（Ｌ）-（Ａ）-（Ｌ-Ｄ）ｘ              （Ｆ２）
を有し、
各ＤはＬに共有結合し、各ＬはＡに共有結合し、ｘは０〜５の数字であり、ｖは０〜５の数字であり、及びｚは０又は１であり、Ｄは電子供与化合物であり、Ｌはリンカーであり、及びＡは電子受容化合物であり、
各Ｄは、以下の構造（Ｄ１）：
【化６５】
0006985763.tif 000067
を有し、
Ｘは、共有結合、硫黄原子（Ｓ）、ＳＯ２、又はＮ−Ｒ６であり、Ｒ１、Ｒ２、Ｒ３、Ｒ４、Ｒ６、Ｒ７、Ｒ８、Ｒ９及びＲ１０は、それぞれ独立して、水素原子、アルキル基、ニトリル基、ハロアルキル基、ペルハロアルキル基、アシル基、及びアシルオキシ基、アセチル基、ハロアセチル基、アルキルアリール基、アルコキシ基、アセトアミド基、アミド基、アリール基、アラルキル基、アルキルカルボキシル基、アリールカルボキシル基、アルキルスルホニル基、ベンゾイル基、カルバモイル基、カルボキシ基、シアノ基、ホルミル基、ハロ基、ハロアセトアミド基、ハロアシル基、ハロアルキルスルホニル基、ハロアリール基、アリールハロアルキル基、メチルスルホニルオキシル基、ニトロ基、アルキルエーテル基、ハロアルキルエーテル基、トリアルキルアンモニウムアルキル基、リン酸基、ホスホン酸基、又はアルキルホスホン酸基であり、
各Ｌは、２〜６の炭素原子を有するアルキル基、芳香族基、及び直接結合から選択され、及び、
各Ａは、以下の構造（Ａ１）又は（Ａ２）又は（Ａ３）又は（Ａ４）又は（Ａ５）：
【化６６】
0006985763.tif 000068
又は
【化６７】
0006985763.tif 000069
又は
【化６８】
0006985763.tif 000070
又は
【化６９】
0006985763.tif 000071
又は
【化７０】
0006985763.tif 000072
を有し、
（Ａ１）、（Ａ２）、及び（Ａ３）のそれぞれについて、
Ｒ１２及びＲ１４は、それぞれフェニル基、水素原子、又は１〜６の炭素原子を有するアルキル基であり、Ｒ１３及びＲ１５は、それぞれ水素原子、又は１〜６の炭素原子を有するアルキル基であり、
Ｒ１１は、水素原子、アルキル基、アセチル基、アリール基、置換アリール基、又は以下の構造（Ｐ１）又は（Ｐ２）：
【化７１】
0006985763.tif 000073
を有する基から選択され、
ｙは、０〜４の数字であり、Ｒ１６〜Ｒ１９は、それぞれフェニル基、水素原子、又は１〜６の炭素原子を有するアルキル基であり、Ｒ２１、Ｒ２２及びＲ２４は、それぞれ、フェニル基、水素原子、又は１〜６の炭素原子を有するアルキル基であり、Ｒ２０及びＲ２３は、それぞれ、水素原子又は１〜６の炭素原子を有するアルキル基であり、Ｌ２は、任意に第２のリンカーであり、
（Ａ２）において、ｓは０〜２の数字であり、ｔは１〜６の数字であり、Ｂは水素、１〜６の炭素原子を有するアルキル基、又はアリール若しくは置換アリール基である、
ことを特徴とする活物質。
【０１５２】
［付記２３］
ＸはＳであり、Ｒ１及びＲ２は、それぞれｔ−ブチルであり、Ｒ３、Ｒ４、Ｒ７、Ｒ８、Ｒ９及びＲ１０は、それぞれ水素である、
ことを特徴とする付記２２に記載の活物質。
【０１５３】
［付記２４］
ＸはＳＯ２であり、Ｒ１及びＲ２は、それぞれｔ−ブチルであり、Ｒ３、Ｒ４、Ｒ７、Ｒ８、Ｒ９及びＲ１０は、それぞれ水素である、
ことを特徴とする付記２２に記載の活物質。
【０１５４】
［付記２５］
Ｘは共有結合であり、Ｒ１及びＲ２は、それぞれｔ−ブチルであり、Ｒ３、Ｒ４、Ｒ７、Ｒ８、Ｒ９及びＲ１０は、それぞれ水素である、
ことを特徴とする付記２２に記載の活物質。
【０１５５】
［付記２６］
（Ｌ）は、−ＣＨ２−ＣＨ２−ＣＨ２−である、
ことを特徴とする付記２２に記載の活物質。
【０１５６】
［付記２７］
（Ｌ）はフェニルである、
ことを特徴とする付記２２に記載の活物質。
【０１５７】
［付記２８］
構造（Ａ２）は、
【化７２】
0006985763.tif 000074
の構造（Ａ６）として更に定義され、
（Ａ６）において、Ｒ２５〜Ｒ３６は、１〜４の炭素原子を有するアルキル基、アルキルエーテル基、アルキルアンモニウムアルキル基、オリゴエーテル基、フェニル基、及び水素から選ばれる、
ことを特徴とする付記２７に記載の活物質。
【０１５８】
［付記２９］
Ｒ２５〜Ｒ３６は、それぞれ水素である、
ことを特徴とする付記２８に記載のレドックスフロー電池。
【図１】
0006985763.tif 000083